(57)【要約】【課題】十分な不透明性を有し、しかもビニルペースト塗工工程でブリスター発生の少ない、安価な填料を用いた、難燃性あるいは非難燃性ビニル壁紙用裏打ち紙を提供する。【解決手段】填料として、平均粒径が３μｍ以下のカオリンを、紙中に５〜５０重量％配合する。【選択図】  なし【特許請求の範囲】
【請求項１】
填料として平均粒径が３μｍ以下のカオリンを紙中に５〜５０重量％配合した、ビニル壁紙用裏打ち紙。
【請求項２】
難燃性または非難燃性壁紙用裏打ち紙に用いる請求項１記載のビニル壁紙用裏打ち紙。
【発明の詳細な説明】
【０００１】
【発明の属する技術分野】
本発明は、裏打ち紙、特に、不透明性やビニルペースト加工適性等に優れた、ビニル壁紙用裏打ち紙に関する。
【０００２】
【従来の技術】
ビニル壁紙はビニルペーストを裏打ち紙表面に塗工し、ゲル化後、印刷、発泡、エンボス等の工程を経て製品化される。
従来、裏打ち紙に不透明性を持たせる方法として、填料に二酸化チタンを用いる方法が知られているが、二酸化チタンは高価であること、またビニルペーストを裏打ち紙表面に塗工する工程でブリスター（膨れ）が発生し易い等の欠点があった。
そこで、裏打ち紙の不透明性を維持しつつ、耐ブリスター性の良好な填料について検討がなされ、いくつかの方法が報告されている。
例えば、特許文献１には、吸油量が４５％以上である填料、焼成クレー等、を用いた裏打ち紙が、特許文献２には、焼成カオリン又はホワイトカーボンを単独或いはこれらに水酸化アルミニウムを併用した填料を配合した裏打ち紙が、特許文献３には、平均粒径が３μ以下の焼成クレー、あるいは該焼成クレーと平均粒径が８μ以下のカオリン又はイライトを混合した填料、を使用した裏打ち紙が、それぞれ開示されている。
しかしながら、その効果も十分に満足すべきものとはいえず、また、これら填料は二酸化チタンに比べれば安価なものの、さらに安価な填料が求められていた。
【０００３】
【特許文献１】
特開平２−２２１４９６号公報
【特許文献２】
特開平６−７３７００号公報
【特許文献３】
特開平１０−２６６０９３号公報
【０００４】
【発明が解決しようとする課題】
本発明は、十分な不透明性を有し、しかもビニルペースト塗工工程でブリスター発生の少ない、安価な填料を用いたビニル壁紙用裏打ち紙を提供することを課題とする。
【０００５】
【課題を解決するための手段】
本発明者らは、填料として平均粒径が３μｍ以下のカオリンを紙中に５〜５０％配合することにより、他の填料と混合して用いることなく、上記目的を達成し得るビニル壁紙用裏打ち紙が得られることを見出し、本発明を完成するに至った。
すなわち、本発明は、
（１）填料として平均粒径が３μｍ以下のカオリンを紙中に５〜５０重量％配合した、ビニル壁紙用裏打ち紙、
（２）難燃性または非難燃性壁紙用裏打ち紙に用いる上記（１）記載のビニル壁紙用裏打ち紙、
を提供するものである。
【０００６】
【発明の実施の形態】
本発明のビニル壁紙用裏打ち紙は、平均粒径が３μｍ以下のカオリンを、紙中に５〜５０重量％、好ましくは１０〜５０重量％、配合したものである。
カオリンの平均粒径が３μｍより大きいものを使用すると、ビニルペースト塗工時のブリスター発生が起り、また不透明性にも劣ので好ましくない。また、配合量が５重量％以下ではビニルペースト塗工時のブリスター発生が起ると共に不透明性が不十分であり、５０重量％を越えると、裏打ち紙としての紙力が維持できない。
なお、カオリンの平均粒径は、粒度分布計を用いて測定したＤ５０値をいう。
【０００７】
本発明のビニル壁紙用裏打ち紙は、従来公知の方法を用い製造することができる。
すなわち、ＮＢＫＰ、ＬＢＫＰ等の木材パルプを主体とし、必要に応じて合成繊維、無機繊維、合成パルプ等を適宜配合し、填料（カオリン）及び内添薬品、例えば紙力剤、着色剤、定着剤等を適宜添加、抄造することにより原紙が製造される。
原紙は、難燃剤、例えばスルファミン酸グアニジン等と表面サイズ剤やポリビニルアルコール等の表面紙力剤を塗布・含浸して難燃性裏打ち紙としたり、表面サイズ剤やポリビニルアルコール等を塗布・含浸し非難燃性裏打ち紙とすることができる。
【０００８】
本発明の特徴は、填料として特定の平均粒径のカオリンを使用する点にある。従来、カオリンは、壁紙用裏打ち紙に他の填料と併用されて用いられることは公知であるが、例えば、特開平１０−２６６０９３号公報比較例２に見られるごとく、単独で使用すると、耐ブリスター性に劣るものであった。
一般に、填料の平均粒径を小さくすると不透明性に寄与するが、特定の平均粒径のカオリンは、単独で使用しても、不透明性のみならず耐ブリスターにも優れていることは、本発明者らにとっても望外の成果である。
【０００９】
【実施例】
以下に、本発明を実施例を挙げて具体的に記述するが、本発明はこれらの実施例に制限されるものではない。
なお、本実施例における試験方法及び評価基準は以下の通りである。
１．不透明性の評価
旧ＪＩＳ  Ｐ−８１３８により不透明度を測定した。裏打ち紙として、不透明度８４％以下のものは使用不可である。
２．耐ブリスター性の評価
ビニルペーストを２５０μｍの厚さとなるよう塗布し、乾燥温度１５０℃で６０秒間加熱処理し、膨れの発生具合を目視評価した。
○：ビニル壁紙用裏打ち紙として十分使用できる。
×：ビニル壁紙用裏打ち紙としては使用できない。
３．紙力の評価
ＪＩＳ  Ｐ−８１１３により引張強度を測定した。裏打ち紙として、引張強度が１．８ｋＮ／ｍ以下のものは使用不可である。
【００１０】
実施例１
パルプとして、ＮＢＫＰ５０重量％、ＬＢＫＰ５０重量％を用い、５００ｍｌｃｓｆまで叩解し、これに、内添薬品として、湿潤紙力増強剤としてポリアミドエピクロルヒドリン樹脂（荒川化学工業製、商品名：アラフィックス１００）を１．０重量％（対パルプ）、硫酸バンドを２．０重量％（対パルプ）を添加し、内添填料として、平均粒径３μｍのカオリン（Ｐ．Ｔ．Ｙｕｄｉａｎ  Ｓｅｊａｈｔｅｒａ製、商品名：ユディアンカオリン）を紙中填料率１５重量％となるように添加した。この試料を坪量６４ｇ／ｍ２  となるようにシートを作製した。得られたシートに表面サイズ剤（星光化学製、商品名：ハマコートＳ−９００Ｇ）０．５％、ポリビニールアルコール水溶液１．０％の混合液を、乾燥後の付着量が１．０ｇ／ｍ２  となるよう塗布し、坪量６５ｇ／ｍ２  の本発明の裏打ち紙を作製した。
本裏打ち紙を用いて、不透明性、耐ブリスター性、紙力の評価を行った。
結果を表１に示す。
【００１１】
実施例２
実施例１において、平均粒径３μｍのカオリンを紙中填料率４０重量％となるように添加した以外は、実施例１と同様に実施し、本発明の裏打ち紙を作製し評価した。
評価結果を表１に示す。
【００１２】
実施例３
実施例１において、平均粒径３μｍのカオリンに換えて平均粒径１μｍのカオリン（Ｊ．Ｍ．Ｈｕｂｅｒ製、商品名：ＨＹＤＲＡＳＰＥＲＳＥ）を紙中填料率１０重量％となるように添加した以外は、実施例１と同様に実施し、本発明の裏打ち紙を作製し評価した。
評価結果を表１に示す。
【００１３】
比較例１
実施例１において、平均粒径３μｍのカオリンに換えて平均粒径７μｍのカオリン（山陽クレー製、商品名：ＯＳクレー）を用いた以外は、実施例１と同様に実施し、裏打ち紙を作製し評価した。
評価結果を表１に示す。
【００１４】
比較例２
実施例１において、カオリンの紙中填料率を６０重量％となるように添加した以外は、実施例１と同様に実施し、裏打ち紙を作製し評価した。
評価結果を表１に示す。
【００１５】
比較例３
実施例１において、カオリンの紙中填料率を３重量％となるように添加した以外は、実施例１と同様に実施し、裏打ち紙を作製し評価した。
評価結果を表１に示す。
【００１６】
【表１】
2004353112.tif 000002
【００１７】
【発明の効果】
以上詳述したように、本発明によると、十分な不透明性を有し、しかもビニルペースト塗工工程でブリスターの発生の少ない、難燃性あるいは非難燃性ビニル壁紙用裏打ち紙が、安価に提供される。